СПОСОБ ИЗГОТОВЛЕНИЯ ЛОПАТОК КОМПРЕССОРА ИЗ ТИТАНОВОГО СПЛАВА ВТ6
MANUFACTURE METHOD OF COMPRESSOR BLADES FROM TITANIUM ALLOY VT6

Изобретение относится к области металлургии, преимущественно к способам получения деталей или изделий с регламентированной структурой, и может быть использовано для оптимизации технологического процесса сверхпластической формовки изделий сложной формы.
В этом отношении, титановые сплавы, в связи с их высокой удельной прочностью и коррозионной стойкостью, являются наиболее широко используемыми конструкционными материалами, особенно в таких отраслях техники, где экономия материала играет доминирующую роль, в частности, в авиационном двигателестроении. Спектр произведенных изделий включает лопасти сложных форм и диски газотурбинных двигателей, фланцы, полые цилиндры и т.д. Во время эксплуатации вышеупомянутые изделия подвергают влиянию очень высоких и низких температур, очень больших нагрузок на конструкцию, влиянию агрессивных сред и т.д. Вышеуказанные задачи могут быть эффективно решены путем внедрения современных высокоэффективных и малоотходных технологий производства металлов, работающих на основе использования явления сверхпластичности. Штамповка в условиях сверхпластичности дает возможность резко сократить расходы на дорогостоящие сплавы, а также упрощает обработку. Разработанный метод существенно расширяет доступные возможности и создает новые. Сверхпластическая деформация (формовка) позволяет обрабатывать полые лопатки, изготовленные из титановых сплавов. Эффективность процесса увеличивается за счет использования наноструктурных элементов, при этом трудоемкость процесса производства полых лопаток и энергозатраты могут быть уменьшены на 40%, а прочность конструкции может быть увеличена на 10…15%.
Для получения нанокристаллической структуры наиболее часто используются модифицированные методы осаждения материалов из газовой среды [Berringer R. // Mater. Sci. and Eng. 1989. Vol. A117. Р. 33-43]. В этом случае материал испаряется в атмосфере инертного газа при давлении 130…1000 Па. Для испарения материала используются ионно-плазменные, электронно-лучевые или лазерные потоки энергии. В результате взаимодействия с атомами инертного газа атомы испаряемого вещества теряют кинетическую энергию и конденсируются в виде малых кристалликов, которые затем осаждаются на подложках.
Для получения беспористых нанокристаллических металлических материалов более приемлема ионно-плазменная конденсация материала на подложке с регулируемой температурой. В этом случае давление инертного газа (аргона) находится в пределах 0,66…1 Па, что соответствует длине свободного пробега атомов аргона равного 3…4 см. Именно на таком расстоянии друг от друга находятся распыляемая мишень и подложка. Такой экспериментальный подбор параметров распыления и температуры обеспечивает получение на подложке материала с нанокристаллической структурой в виде фольги толщиной от 1 до 100 мкм, равной плотности исходного распыляемого материала.
пл.
пл.
Сверхпластические способы позволяют изготавливать полые лопасти из титановых сплавов. Эффективность процесса увеличивается при уменьшении температуры обработки от 0,7 Т до 0,45 Т за счет использования наноструктурных элементов. Трудоемкость процесса производства полых лопастей и энергозатраты могут быть уменьшены на 40%, в то время как прочность конструкции может быть увеличена на 10…15%.
Некоторые из высокотемпературных жаропрочных титановых сплавов применяются в изготовлении лопаток сложной формы и компрессорных дисков газотурбинных двигателей. Титановые сплавы - труднодеформируемые материалы. Высокая трудоемкость обработки титановых сплавов определяется их низкой механической пластичностью в двухфазной (α+β) - структуре и значительной неоднородностью структуры. Именно поэтому для получения однородной микрокристаллической структуры используется метод многократной штамповки (ковки).
Известны способы изготовления лопаток компрессора из этвектоидных из титановых сплавов (ВТ3-1, ВТ6, ВТ22 и др.) методом сверхпластической деформации (формовки) и диффузионной сварки (СПФ/ДС) (А.с. СССР №1577378, C22F 1/04, 1988; А.с. СССР №1759583, В23К 20/14, 1990; патент США №4582244, 1985, European Patent №0568201, 1993).
Наиболее близким по набору существенных признаков является техническое решение по патенту РФ №2569441, В23К 20/14, 2015, которое было принято авторами за ближайший аналог.
Недостатком данного способа является то, что при использовании титановых заготовок из сплава Ti-6Al-4V (аналог ВТ6) применяемая технология изготовления лопаток компрессора не позволяет добиться необходимой прочности готовых изделий (предел выносливости, длительная прочность, увеличение уровня вибраций, недостаточный ресурс и т.д.). Это связано с тем, что при повышении температуры и повышенным уровнем переменных вибронапряжений возникает вероятность усталостных поломок лопаток компрессора, вследствие образования зон интенсивного течения, которые характеризуются резко выраженной макро- и микроструктурной неоднородности.
Технической задачей является улучшение механических свойств лопаток компрессора из титанового сплава ВТ6 (усталостная прочность, жаропрочность, вязкость разрушения, предел выносливости и т.д.) за счет значительного сокращения макро- и микроструктурной неоднородности фазового превращения и осаждением специально подобранной лигатуры на поверхности лопаток.
Способ осуществляется следующим образом.
-4
-1
Для изготовления лопаток компрессора по разработанной ранее технологии изготавливают слитки из партии высокопрочного титанового сплава ВТ6. Далее проводят горячую сверхпластическую деформацию (газовая формовка на основе эффекта сверхпластичности) при температуре от 870 до 1000°С и скорости деформации 10c. Затем методом ионно-плазменного конденсирования напыляется специально подобранная лигатура в составе Ni-Ti-Cr с редкоземельным металлом Y. После этого проводят термическую обработку готовых лопаток компрессора по экспериментальным режимам. С целью оптимизации параметров термической обработки температура варьировалась от 870 до 950°С и продолжительность выдержки от 450 до 600°С.
Таким образом, на поверхности лопаток образуется упрочненная поверхность конденсата легирующих элементов с редкоземельным металлом, которая наряду с образованием вторичной интерметаллической β-фазы твердого раствора позволяет значительно снизить переменные напряжения, которые возникают с возрастанием уровня вибрация и тем самым обеспечить надежную работу двигателя и увеличить его ресурс.